КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, что в керамической массе для изготовления облицовочной плитки, включающей каолин, глину, мраморную муку, керамический череп, доломит, компоненты находятся при следующем соотношении, мас.%: каолин 30,0-35,0; глина 29,8-39,8; мраморная мука 0,1-0,2; керамический череп 30,0-35,0; доломит 0,1-0,2.
В таблице приведены составы керамической массы для изготовления облицовочной плитки.
Компоненты
Состав, мас.%
1
2
3
Каолин
30,0
32,5
35,0
Глина
39,8
34,6
29,8
Мраморная мука
0,1
0,2
0,1
Керамический череп
30,0
32,5
35,0
Доломит
0,1
0,2
0,1
Прочность на сжатие, МПа
35-40
35-40
35-40
Для приготовления керамической массы используют качественные каолины и беложгущиеся глины любых месторождений.
Компоненты дозируют в требуемых количествах, размалывают, смешивают и готовят керамическую массу с влажностью 18-26%, из которой формуют плитку пластическим способом. Плитку сушат до влажности не более 6% и при температуре 1260-1290°С проводят первый обжиг, а при температуре 1140-1170°С - второй (политой) обжиг.
Источники информации
1. А.с. Болгарии №44772, 1989.